(57)【特許請求の範囲】
【請求項１】
ガス充填キャビティ（１５）によって隔てられた複数のガラス基材（１０、３０）を結合させることによって得られる断熱特性を有する多重グレージングユニットであって、第１の基材（３０）の前面（２９）がグレージングユニットの外壁を画定し、最後の基材（１０）の背面（１１）がグレージングユニットの内壁を画定し、多重グレージングユニットが、
・少なくとも１つの機能性金属膜を含む第１の低Ｅ膜多層（１２）、及び
・透明な導電性酸化物から作成される少なくとも１つの機能膜を含む第２の低Ｅ膜多層（１３）
を含み、第２の多層（１３）が、最後の基材（１０）の背面（１１）に堆積されてグレージングユニットの内壁を形成し、
第１の多層が、最後の基材の他方の面（９）又は該他方の面（９）に対面する基材の面（３１）上に堆積され、
４０〜９０ｎｍの物理的な厚さ有する酸化ケイ素から本質的に作成される膜が、最後のガラス基材（１０）の表面に対し、第２の低Ｅ膜多層（１３）において透明な導電性酸化物から作成される機能膜上に配置される、多重グレージングユニット。
【請求項２】
ガス充填キャビティによって隔てられた２つのガラス基材を結合させることによって得られる二重グレージングユニットである請求項１に記載の多重グレージングユニットであって、第１の基材がグレージングユニットの面１及び２を画定し、第２の基材がグレージングユニットの面３及び４を画定し、二重グレージングユニットが、
・少なくとも１つの機能性金属膜を含み、二重グレージングユニットの面２又は３に堆積される第１の低Ｅ膜多層、及び
・透明な導電性酸化物から作成される少なくとも１つの機能膜を含み、二重グレージングユニットの第２の基材の面４に堆積される第２の低Ｅ膜多層
を含み、酸化ケイ素から本質的に作成される膜が、面４上で、第２のガラス基材の表面に対し、第２の低Ｅ膜多層において透明な導電性酸化物から作成される機能膜上に配置される、請求項１に記載の多重グレージングユニット。
【請求項３】
ガス充填キャビティによって隔てられた３つのガラス基材を結合させることによって得られる三重グレージングユニットである請求項１に記載の多重グレージングユニットであって、第１の基材がグレージングユニットの面１及び２を画定し、第２の基材がグレージングユニットの面３及び４を画定し、第３の基材がグレージングユニットの面５及び６を画定し、三重グレージングユニットが、
・少なくとも１つの機能性金属膜を含み、三重グレージングユニットの面４又は５に堆積される第１の低Ｅ膜多層、及び
・透明な導電性酸化物から作成される少なくとも１つの機能膜を含み、三重グレージングユニットの第３の基材の面６に堆積される第２の低Ｅ膜多層
を含み、酸化ケイ素から本質的に作成される膜が、面６上で、第３のガラス基材の表面に対し、第２の低Ｅ膜多層において透明な導電性酸化物から作成される機能膜上に配置される、請求項１に記載の多重グレージングユニット。
【請求項４】
酸化ケイ素から本質的に作成される膜がＴＣＯ膜と接触している、請求項１〜３のいずれか１項に記載の多重グレージングユニット。
【請求項５】
酸化ケイ素から本質的に作成される膜が、第２の低Ｅ膜多層の最も外側の膜である、請求項１〜４のいずれか１項に記載の多重グレージングユニット。
【請求項６】
酸化ケイ素から本質的に作成される膜の物理的な厚さが４０〜８０ｎｍである、請求項１〜５のいずれか１項に記載の多重グレージングユニット。
【請求項７】
金属膜が、銀膜又は銀に基づく合金膜である、請求項１〜６のいずれか１項に記載の多重グレージングユニット。
【請求項８】
透明な導電性酸化物膜が、混合インジウムスズ酸化物（ＩＴＯ）、フッ素を添加した酸化スズ（ＳｎＯ2：Ｆ）又はアンチモン（Ｓｂ）を添加した酸化スズ、アルミニウム添加ＺｎＯ（ＡＺＯ）、ガリウム添加ＺｎＯ（ＧＺＯ）、ガリウム及びアルミニウム同時添加ＺｎＯ（ＡＧＺＯ）、及びニオブ添加チタン酸化物（ＴｉＯ2：Ｎｂ）から選択される、請求項１〜７のいずれか１項に記載の多重グレージングユニット。
【請求項９】
金属膜の物理的な厚さが６〜１６ｎｍであり、透明な導電性酸化物膜の厚さが５０〜４００ｎｍである、請求項１〜８のいずれか１項に記載の多重グレージングユニット。
【請求項１０】
金属膜の物理的な厚さが６〜１０ｎｍであり、透明な導電性酸化物膜の厚さが８０〜３００ｎｍである、請求項９に記載の多重グレージングユニット。
【請求項１１】
金属膜の物理的な厚さが１０〜１２ｎｍであり、透明な導電性酸化物膜の厚さが５０〜２００ｎｍである、請求項９に記載の多重グレージングユニット。
【請求項１２】
金属膜の物理的な厚さが１２〜１６ｎｍであり、透明な導電性酸化物の厚さが１００〜４００ｎｍである、請求項９に記載の多重グレージングユニット。
【請求項１３】
第２の低Ｅ膜多層が、透明な導電性酸化物から作成される機能膜の下に、少なくとも１つの窒化物に基づく誘電体膜を含む、請求項１〜１２のいずれか１項に記載の多重グレージングユニット。
【請求項１４】
第２の低Ｅ膜多層が、基材の表面から連続して以下の膜、すなわちガラス／窒化ケイ素／酸化ケイ素／ＩＴＯ／任意選択で窒化ケイ素／酸化ケイ素を備え、場合により追加の中間膜がこれらのさまざまな膜の間に挿入される、請求項１〜１３のいずれか１項に記載の多重グレージングユニット。
【請求項１５】
第２の低Ｅ膜多層が、基材の表面から連続して以下の膜、すなわちガラス／酸化ケイ素又は酸炭化ケイ素／ＳｎＯ2：Ｆ／酸化ケイ素を備え、場合により追加の中間膜がこれらのさまざまな膜の間に挿入される、請求項１〜１４のいずれか１項に記載の多重グレージングユニット。
【請求項１６】
・少なくとも１つの機能性金属膜を含み、基材の第１の面に堆積される第１の低Ｅ膜多層、及び
・透明な導電性酸化物から作成される少なくとも１つの機能膜を含み、基材の第２の面に堆積される第２の低Ｅ膜多層
を含み、酸化ケイ素から本質的に作成される膜が、ガラス基材の表面に対し、透明な導電性酸化物から作成される機能膜上に配置される、請求項１〜１５のいずれか１項に記載の多重グレージングユニットの内壁を形成するのに使用できる基材。
【発明の詳細な説明】
【技術分野】
【０００１】
本発明は、多重グレージングユニット、特には建築分野のための二重又は三重グレージングユニットであって、太陽放射及び／又は長波長の赤外放射に対して作用することができる機能性金属膜を備えた多重グレージングユニットに関する。
【０００２】
本発明は、より詳しくは高い断熱性を提供しかつ高いソーラーファクターを有し、それゆえ主として寒冷気候を対象としたグレージングユニットに関する。
【背景技術】
【０００３】
グレージングユニットは、より詳しくは冬場の暖房に必要なエネルギーを削減すること（低Ｅグレージングユニットと呼ばれるもの）や、無料の太陽熱暖房を最大限に利用することを特に視野に入れた建築物を意図している。
【０００４】
このようなグレージングユニット、例えば、二重グレージングユニットでは、２つのガラス基材が、例えば、空気、アルゴン又はクリプトンなどの断熱性ガスを充填されたキャビティの輪郭を示すように、スペーサーによって特定の距離に隔てられている。そのため、二重グレージングユニットは、ガス充填キャビティによって隔てられた２つのガラスシート（基材）からなる。したがって、数列４／１２／４は、４ｍｍ厚の２枚のガラスシートと１２ｍｍ厚のガス充填キャビティからなる二重グレージングユニットを意味する。
【０００５】
通常、二重グレージングユニットの面は、建物の外側から始まる番号付けがされる。したがって、二重グレージングユニットは４つの面を含んでおり、面１は建築物の外側に存在し（それゆえグレージングユニットの外壁を形成する）、面４は建築物の内側に存在し（それゆえグレージングユニットの内壁を形成する）、そして面２及び３は二重グレージングユニットの内部に存在する。
【０００６】
同様に、三重グレージングユニットは６つの面を含んでおり、面１は建築物の外側に存在し（グレージングユニットの外壁）、面６は建築物の内側に存在し（グレージングユニットの内壁）、そして面２〜５は三重グレージングユニットの内部に存在する。
【０００７】
公知の方法では、高い断熱性を提供する二重グレージングユニットすなわち断熱グレージングユニット（二重グレージングユニットをＤＧＵと呼ぶことも多い）は、低Ｅ（低放射）特性を有するとされる膜多層を含み、低Ｅ膜多層は、赤外線及び／又は太陽放射を反射できる少なくとも１つの機能性金属膜、特には銀又は金属銀含有合金に基づく少なくとも１つの機能性金属膜を含む。この多層は、通常、二重グレージングユニットの面２又は３に堆積される。
【０００８】
このタイプの多層において、機能膜は、それぞれ窒化物（特に窒化ケイ素若しくは窒化アルミニウム）又は酸化物などの誘電体材料から作成される複数の膜を一般にそれぞれ含む２つの反射防止被膜の間に位置していることがほとんどである。
【０００９】
このような膜を備えた二重グレージングユニットの例は、例えば、国際公開第２００７／１０１９６４号、欧州特許出願公開第８７７００５号、同第７１８２５０号、仏国特許出願公開第２８５６６２７号、欧州特許出願公開第８４７９６５号、同第１８３０５２号、及び同第２２６９９３号に記載されている。
【００１０】
現在、このような膜多層は、膜を堆積するための所与の反応器において、二重グレージングユニットのガラス基材の１つに、堆積されるべき材料又は反応性雰囲気中でスパッタされる金属から作成されるターゲットをマグネトロンスパッタリングすることによって堆積されている。このようなプロセスは、堆積分野においてマグネトロンプロセスと呼ばれている。
【００１１】
これらのグレージングユニットの断熱性能は、通常、グレージングユニットの２つの面の間で、単位面積及び単位温度差あたりグレージングユニットを通過する熱量を意味する熱伝達係数Ｕによって与えられる。それゆえ、断熱性二重グレージングユニットでは、外側から内側への熱伝達を最小にすること、すなわちＵ係数を最小にすることが望ましい。
【００１２】
本発明によれば、係数Ｕは、国際規格ＩＳＯ１０２９２に記載される条件のもとで測定される。
【００１３】
二重グレージングユニットの特性が定量化されるのを可能にする別のパラメーターは、ソーラーファクターＳＦである。それは入射太陽熱に対するグレージングユニットを介して部屋に入ったエネルギーの比と規定される。それはグレージングユニットを通過して直接伝達されたエネルギー束と、グレージングユニットによって吸収され、その後、内側に向かって再放射されるエネルギー束をまとめることによって計算することができる。
【００１４】
本発明によれば、係数ＳＦは、国際規格ＩＳＯ９０５０に記載される条件のもとで測定される。
【００１５】
公知の方法では、現在の断熱二重グレージングユニットは、ほとんどの場合、放射熱伝達を制限するために、ＤＧＵの面２上又はほとんどの場合ＤＧＵの面３上の少なくとも一方に銀膜を含むことが多い低Ｅ膜多層を含む。この低Ｅ膜の存在はまた、特にそれが二重グレージングユニットの面２に配置された場合に、ソーラーファクターを低減する効果を有する。
【００１６】
例として、現在、使用されている機能性銀膜を組み込んでいる市販の多層の特性、並びに面２又は３上にこの多層を含む４／１６（９０％Ａｒ）／４二重グレージングユニットに関して得られるエネルギー及び光学性能基準を下表１に与える。
【００１７】
【表１】
0006039645.tif 000002
【００１８】
低Ｅ多層が赤外線及び／又は太陽放射を反射する機能膜を含むＤＧＵもまた先行技術から知られているが、その膜は金属膜ではなく、透明な導電性酸化物（ＴＣＯ）、特にはＩＴＯ（混合インジウムスズ酸化物）又はＳｎＯ2：Ｆ（フッ素添加酸化スズ）から作成される膜である。１％フッ素を添加した３２０ｎｍ厚ＳｎＯ2：Ｆ（酸化スズ）機能膜を組み込んだ多層を含むか又は含まない従来のＤＧＵに関して得られるエネルギー及び光学性能を以下表２に与える。
【００１９】
【表２】
0006039645.tif 000003
【００２０】
機能膜がＴＣＯから作成される場合、エネルギー伝達係数Ｕは、機能性金属膜が使用されている場合と比べて高いことがわかるが、それは、機能膜がより高い放射率を有するからである。膜が面３上に堆積される場合、ソーラーファクターがこうしたＴＣＯ機能膜の存在によって大きな影響を受けないこともまたわかった。
【００２１】
グレージングユニットの異なった面上に２つの多層を含む二重グレージングユニットもまた、特に欧州特許出願公開第６３７５７２号において提供されている。この文献によれば、（その多層の作用が面４に配置された異なった性質の別の低Ｅ膜によって補足される）銀膜を含む第１の低Ｅ多層を二重グレージングユニットの面３に配置することによってエネルギー伝達係数をさらに低減し、そしてＵ＝１．１のＤＧＵを得ることが可能である。
【００２２】
グレージングユニットの２つの異なった面上に２つの低Ｅ膜を配置することは、エネルギー透過係数Ｕが有利に低減されることを事実上可能にするが、出願人によって行われた作業では、計測されたソーラーファクターの有意な減少が同時に起こることも示された。
【発明の概要】
【００２３】
本発明の目的は、高い断熱性、特には１．１未満、さらには１．０未満のＵ値を有し、一方で高いソーラーファクターを維持する断熱性グレージングユニットを提供することによって上記の問題を解決することである。
【００２４】
より詳しくは、本発明は、ガス充填キャビティによって隔てられた複数のガラス基材を結合させることによって得られる断熱特性を有する多重グレージングユニットであって、第１の基材の前面がグレージングユニットの外壁を画定し、最後の基材の背面がグレージングユニットの内壁を画定し、多重グレージングユニットが、
・少なくとも１つの機能性金属膜を含む第１の低Ｅ膜多層、及び
・透明な導電性酸化物から作成される少なくとも１つの機能膜を含む第２の低Ｅ膜多層
を含む。
【００２５】
本発明によれば、第２の多層は、最後の基材の背面に堆積されてグレージングユニットの内壁を形成し、第１の多層は、最後の基材の他方の面又は該他方の面に対面する基材の面上に堆積される。
【００２６】
さらに、酸化ケイ素から本質的に作成される膜は、最後のガラス基材の表面に対し、第２の低Ｅ膜多層において透明な導電性酸化物から作成される機能膜上に配置される。
【００２７】
本発明によれば、第２の多層は機能性金属膜を含まない。
【００２８】
第１の可能性のある実施態様によれば、本発明は、ガス充填キャビティによって隔てられた２つのガラス基材を結合させることによって得られる断熱特性を有する二重グレージングユニットであって、第１の基材がグレージングユニットの面１及び２を画定し、第２の基材がグレージングユニットの面３及び４を画定し、二重グレージングユニットが、
・少なくとも１つの機能性金属膜を含み、二重グレージングユニットの面２又は３に堆積される第１の低Ｅ膜多層、及び
・透明な導電性酸化物から作成される少なくとも１つの機能膜を含み、二重グレージングユニットの第２の基材の面４に堆積される第２の低Ｅ膜多層
を含み、酸化ケイ素から本質的に作成される膜が、面４上で、第２のガラス基材の表面に対し、第２の低Ｅ膜多層において透明な導電性酸化物から作成される機能膜上に配置される二重グレージングユニットに関する。
【００２９】
それゆえ、この実施態様によれば、第２の基材の面４はグレージングユニットの内壁を形成し、そこに第２の多層が堆積される。
【００３０】
別の実施態様によれば、本発明は、ガス充填キャビティによって隔てられた３つのガラス基材を結合させることによって得られる断熱特性を有する三重グレージングユニットであって、第１の基材がグレージングユニットの面１及び２を画定し、第２の基材がグレージングユニットの面３及び４を画定し、第３の基材がグレージングユニットの面５及び６を画定し、三重グレージングユニットが、
・少なくとも１つの機能性金属膜を含み、三重グレージングユニットの面４又は５に堆積される第１の低Ｅ膜多層、及び
・透明な導電性酸化物から作成される少なくとも１つの機能膜を含み、三重グレージングユニットの第３の基材の面６に堆積される第２の低Ｅ膜多層
を含み、酸化ケイ素から本質的に作成される膜が、面６上で、第３のガラス基材の表面に対し、第２の低Ｅ膜多層において透明な導電性酸化物から作成される機能膜上に配置される三重グレージングユニットに関する。
【００３１】
それゆえ、この実施態様によれば、第３の基材の面６はグレージングユニットの内壁を形成し、そこに第２の多層が堆積される。
【００３２】
本明細書において「酸化ケイ素から本質的に作成される膜」という表現は、酸素とケイ素を含み、かつ単純酸化物組成ＳｉＯ2及び任意選択で少なくとも１つの他の元素、好ましくはＡｌ、Ｃ、Ｎ、Ｂ、Ｓｎ、Ｚｎからなる群より選択され、非常に好ましくはＡｌ、Ｂ又はＣである少なくとも１つの他の元素に基づく酸化ケイ素を８０ｗｔ％以上含む膜を意味すると理解される。
【００３３】
好ましくは、酸化ケイ素から本質的に作成される膜は、上記の規定に従って、同様に単純酸化物組成ＳｉＯ2に基づく９０ｗｔ％以上の酸化ケイ素を含む。簡潔にするため、このような膜は、本明細書において酸化ケイ素膜又は酸化ケイ素の膜とも呼ばれる。
【００３４】
本発明において「ガラス基材」という表現は、単一のガラスシート又はガラスシートの組立体、特には当分野で周知の技術を用いてポリマー中間層、特にはＰＶＢ（ポリビニルブチラール）中間層によって積層構造体と呼ばれるものを形成するように互いに結合された２枚のガラスシートの組立体を意味すると解される。
【００３５】
本発明において「多層」という用語は、ガラス基材の表面上に重ねられた少なくとも２つの膜の組立体を意味すると解されるべきである。
【００３６】
本発明において「低Ｅ多層」という表現は、Ｔｅｃｈｎｉｑｕｅｓ  ｄｅ  ｌ’ｉｎｇｅｎｉｅｕｒ，「Ｖｉｔｒａｇｅ  ａ  ｉｓｏｌａｔｉｏｎ  ｔｈｅｒｍｉｑｕｅ  ｒｅｎｆｏｒｃｅｅ」（「Ｇｌａｚｉｎｇ  ｕｎｉｔ  ｗｉｔｈ  ｅｎｈａｎｃｅｄ  ｔｈｅｒｍａｌ  ｉｓｏｌａｔｉｏｎ」），Ｃ３６３５に記載される意味において上記の多層を備えたガラス壁からの垂直放射率εnを低減することが当分野で知られている任意の多層を意味すると解される。
【００３７】
とりわけ、少なくとも１つの機能性金属膜を含む第１の低Ｅ多層は、有利には０．１以下、好ましくは０．０８以下、非常に有利には０．０５以下の垂直放射率εnを結果として生じる多層から選択される。
【００３８】
透明な導電性酸化物から作成される少なくとも１つの機能膜を含む第２の低Ｅ多層は、有利には０．７以下、好ましくは０．５以下、非常に有利には０．４以下の垂直放射率εnを結果として生じる多層から選択される。
【００３９】
本発明において「と接触している」などの表現は、言及された２つの膜の間に中間膜がないことを意味すると解される。
【００４０】
このような多重グレージングユニットの好ましい実施態様によれば、必要に応じて、以下の特徴を組み合わせることができることは言うまでもない。
・酸化ケイ素を本質的に含む膜はＴＣＯ膜と接触している。しかしながら、本発明の範囲から逸脱することなく、第２の多層においてＴＣＯ膜と酸化ケイ素を本質的に含む膜の間に中間膜を配置することもでき、この膜は、例えば、窒化ケイ素、窒化アルミニウム又はこれら２つの材料の合金から作成される。
・酸化ケイ素から本質的に作成される膜は、第２の低Ｅ膜多層の最も外側の膜である。
・酸化ケイ素から本質的に作成される膜の物理的な厚さは４０〜９０ｎｍ、好ましくは４０〜８０ｎｍである。
・金属膜は、銀膜又は銀に基づく合金膜である。
・透明な導電性酸化物膜は、混合インジウムスズ酸化物（ＩＴＯ）、特にはＩｎ2Ｏ3／ＳｎＯ2質量比が９０／１０以上のＩＴＯ、フッ素を添加した酸化スズ（ＳｎＯ2：Ｆ）又はアンチモン（Ｓｂ）を添加した酸化スズ、アルミニウム添加ＺｎＯ（ＡＺＯ）、ガリウム添加ＺｎＯ（ＧＺＯ）、ガリウム及びアルミニウム同時添加ＺｎＯ（ＡＧＺＯ）、及びニオブ添加チタン酸化物（ＴｉＯ2：Ｎｂ）から選択される。
・金属膜の物理的な厚さは６〜１６ｎｍであり、透明な導電性酸化物膜の厚さは５０〜４００ｎｍである。
・金属膜の物理的な厚さは６〜１０ｎｍであり、透明な導電性酸化物膜の厚さは８０〜３００ｎｍである。
・金属膜の物理的な厚さは１０〜１２ｎｍであり、透明な導電性酸化物膜の厚さは５０〜２００ｎｍである。
・金属膜の物理的な厚さは１２〜１６ｎｍであり、透明な導電性酸化物の厚さは１００〜４００ｎｍである。
・第２の低Ｅ膜多層は、透明な導電性酸化物から作成される機能膜の下に、少なくとも１つの窒化物に基づく誘電体膜、特には窒化ケイ素及び／又は窒化アルミニウムから作成される少なくとも１つの窒化物に基づく誘電体膜を含む。
・第２の低Ｅ膜多層は、基材の表面から連続して以下の膜、すなわちガラス／窒化ケイ素／酸化ケイ素／ＩＴＯ／任意選択で窒化ケイ素／酸化ケイ素を備え、場合により追加の中間膜がこれらのさまざまな膜の間に挿入される。
・第２の低Ｅ膜多層は、基材の表面から連続して以下の膜、すなわちガラス／酸化ケイ素又は酸炭化ケイ素／ＳｎＯ2：Ｆ／酸化ケイ素を備え、場合により追加の中間膜がこれらのさまざまな膜の間に挿入される。
【００４１】
本発明はまた、
・少なくとも１つの機能性金属膜を含み、基材の第１の面に堆積される第１の低Ｅ膜多層、及び
・透明な導電性酸化物から作成される少なくとも１つの機能膜を含み、基材の第２の面に堆積される第２の低Ｅ膜多層
を含み、酸化ケイ素から本質的に作成される膜が、第２の低Ｅ膜多層において、第２のガラス基材の表面に対し、透明な導電性酸化物から作成される機能膜上に配置される、上記の多重グレージングユニットの内壁を形成するのに使用できる基材に関する。
【００４２】
本発明の別の主題はまた、断熱多重グレージングユニットの製造において、当該グレージングユニットの内壁を形成する先に記載したような基材の使用である。
【図面の簡単な説明】
【００４３】
（原文に記載なし）
【発明を実施するための形態】
【００４４】
本発明の詳細及び有利な特徴は、基材１０、３０をそれぞれ形成する、２枚のガラスシートを含む二重グレージングユニット（ＤＧＵ）１の一実施態様の図解を示す図１を使用して例示する、以下の限定的でない例により明確になる。２つの基材は、スペーサー及びフレーム２０、２１によって分離され、適所にしっかり保持され、かつ、互いに向かい合っており、そしてその組立体では、中間にあるガス充填キャビティ１５を形成する閉鎖空間の範囲を定めている。本発明によれば、ガスは、空気であっても、アルゴンであっても、クリプトンであってもよい（又はこれらのガスの混合物であてもよい）。
【００４５】
図中では左から右に向いている二重矢印によって示された、建築物内に入ってくる太陽光線の入射方向が考慮されるとき、第１のガラスシート（基材３０）は外側に向いている。図１では、このシートは、中間にあるガス充填キャビティに向いているその背面３１がコーティングでコートされていない。グレージングユニット１の外壁も形成する前側２９（「面１」と呼ばれる）は、むき出しであっても、あるいは、例えば欧州特許出願公開第８５０２０４号に記載の自浄コーティングなど、又は例えば国際公開第２００７／１１５７９６号若しくは国際公開第２００９／１０６８６４号に記載の「抗凝結」コーティングなどの別のコーティングでコートされていてもよい。
【００４６】
建築物に入ってくる太陽光線の入射方向が考慮されるとき、建築物の内側の最も近くに配置された他のガラスシートが第２の基材１０を形成する。この基材１０は、中間にあるガス充填キャビティに向いているその前側９が少なくとも１つの公知の銀に基づく（低Ｅ）機能膜を含む膜多層１２からなる断熱性低Ｅコーティングによってコートされている（したがって、銀含有低Ｅ多層は二重グレージングユニットの内面「面３」上に配置される）。
【００４７】
グレージングユニット１の内壁も形成する基材１０の背面１１は、透明な導電性酸化物から作成される少なくとも１つの機能膜を含む、先に記載したタイプのものとは別の低Ｅ膜多層１３でコートされている。
【００４８】
図面では、さまざまな膜の厚さは、明瞭性を考えて原寸に比例して示されていない。
【００４９】
本発明の範囲から逸脱することなく、多層１２はまた、二重グレージングユニット１の面２に配置することもできる。
【００５０】
本発明とその利点は、以下の限定的でない例を読むことにより、もっとよく理解される。
【００５１】
以下のすべての例において、低Ｅ膜多層を、Ｐｌａｎｉｌｕｘ（登録商標）という商品名で出願企業によって販売されている透明なソーダ石灰ガラス上に堆積される。
【００５２】
以下のすべての例において、製造した二重グレージングユニットでは、膜多層を、それぞれ面３及び面４上、すなわち、建築物に入ってくる太陽光線の入射方向を考慮したときに建築物の内側の最も近くに位置するガラス基材上に配置した。
【００５３】
例に従って製造したすべての二重グレージングユニット（ＤＧＵ）は、４／１６（９０％ Ａｒ）／４の立体配置を有していた、すなわち、それらは９０％のアルゴンと１０％の空気で満たされた１６ｍｍ厚の中間キャビティによって隔てられた２枚の４ｍｍ厚のＰｌａｎｉｌｕｘ（登録商標）透明ガラスシートから成り、そして組立体はフレーム２０とスペーサー２１によって適所にしっかり保持された。
【００５４】
すべての例において、ＤＧＵの面３に配置された低Ｅ多層は、現在市販されている多層を代表するものとして先に記載されたものだった（表１）。
【００５５】
本発明によれば、ＤＧＵの面４に配置された低Ｅ多層は、その機能膜が透明な導電性酸化物ＴＣＯから作成される低Ｅ多層であった。例において、本発明を実施する利点を実証するために、多層内に存在するさまざまな膜の性質を変化させた。
【００５６】
機能膜としてフッ素添加ＳｎＯ2を含む多層を除き、２つの多層のすべての膜は、真空中でターゲットをマグネトロンスパッタリングすることにより従来公知の方法において堆積することができる。
【００５７】
以下の表３では、例１〜３のさまざまな膜を堆積させるのに使用されるマグネトロンスパッタリングプロセスの一般条件を順に並べる。
【００５８】
【表３】
0006039645.tif 000004
【００５９】
混合酸化インジウムスズ（ＩＴＯ）は、９０／１０に実質的に等しいＩｎ2Ｏ3／ＳｎＯ2質量比を有する。
【００６０】
例４〜９のＳｎＯ2：Ｆの膜及びＳｉＯＣとＳｉＯ2の膜を、従来のＣＶＤ技術によって得た。フッ素添加含有量は約１％であった。
【００６１】
例１〜３は、二重グレージングユニットの面４上の多層のＴＣＯがインジウムスズ酸化物ＩＴＯであった、本発明による比較多層に関する例である。
【００６２】
例４〜９は、二重グレージングの面４上の多層のＴＣＯがＳｎＯ2：Ｆから作成される、本発明による比較多層に関する例である。
【００６３】
例１０は、最終的な酸化ケイ素膜が厚さが１２ナノメートル厚しかなかったので、その結果、本発明の範囲外であった比較多層に関する例である。
【００６４】
［例１（比較例）］
この例では、ＤＧＵの面４上の多層は以下のとおりであった。
【００６５】
【表４】
0006039645.tif 000005
【００６６】
［例２（本発明）］
この例では、ＤＧＵの面４上の多層は以下のとおりであった。
【００６７】
【表５】
0006039645.tif 000006
【００６８】
［例３（本発明）］
この例では、ＤＧＵの面４上の多層は以下のとおりであった。
【００６９】
【表６】
0006039645.tif 000007
【００７０】
以下の表４には、例１〜３のグレージングユニットに関して得られた結果を示す。
【００７１】
【表７】
0006039645.tif 000008
【００７２】
［例４〜６（比較例）］
これらの例では、ＤＧＵの面４上の多層は以下のとおりであった。
【００７３】
【表８】
0006039645.tif 000009
【００７４】
［例７〜９（本発明）］
これらの例では、ＤＧＵの面４上の多層は以下のとおりであった。
【００７５】
【表９】
0006039645.tif 000010
【００７６】
以下の表５には、例４〜９の二重グレージングユニットに関して得られた結果を示す。
【００７７】
【表１０】
0006039645.tif 000011
【００７８】
表４及び５に示された結果は、本発明による２つの低Ｅ多層を備えた二重グレージングユニットが、熱伝達率Ｕ及びソーラーファクターに関してより良好な総合性能を有することを示している。
【００７９】
［例１０（比較例）］
この例では、ＤＧＵの面４上の多層は以下のとおりであった。
【００８０】
【表１１】
0006039645.tif 000012
【００８１】
この比較例に関して、５９．６％のソーラーファクターと１．０Ｗ・ｍ-2・Ｋ-1のＵ係数が計測された。
【００８２】
例１〜１０を比較することによって、本発明によるグレージングユニットが所定の熱伝達率に対してより高いソーラーファクターを有することがわかった。
【００８３】
本発明は、一例として先に記載されている。当業者は、しかしながら、本発明の範囲から逸脱することなく、本発明のさまざまなバリアントを生み出すことができることは理解されるべきである。特に、本発明は、三重グレージングユニットに適用できる。
【図１】
0006039645.tif 000013